КОМПОЗИЦИОННЫЙ СЛОИСТЫЙ РЕЗИНОТКАНЕВЫЙ ЗАЩИТНЫЙ МАТЕРИАЛ НА ОСНОВЕ БУТИЛКАУЧУКА С БАРЬЕРНЫМ СЛОЕМ

1. Композиционный слоистый резинотканевый защитный материал на основе бутилкаучука с барьерным слоем, выполненный трехслойным и состоящим из среднего армирующего слоя, с двух сторон которого расположены наружные покровные слои, при этом средний армирующий слой выполнен в виде ткани из высокопрочного полиэфирного волокна, или высокопрочного арамидного волокна или из их смеси, при этом в ткани используют полиэфирную высокопрочную нить с линейной плотностью 9-12 текс, с удельной разрывной нагрузкой не менее 610 мН/текс и с количеством витков 180-220 кр./м., а также используют высокопрочную арамидную нить с линейной плотностью 6,3-14,3 текс, с удельной разрывной нагрузкой не менее 200 сН/текс и с количеством витков 90-130 кр./м., причем нити используют в виде двухкомпонентной комбинированной нити, первый компонент которой в виде стержня представляет собой арамидную и/или полиэфирную комплексную нить или пряжу, а второй компонент двухкомпонентной комбинированной нити в виде оплетки стержня с количеством витков 600-900 кр./м. представляет собой модифицированную огнестойкую вискозную нить или пряжу с линейной плотностью 10-30 текс, при этом в арамидной нити или пряже используют полипарафенилентерефталамидные, полиметафенилентерефталамидные, сополипарафенилентерефталамидные или сополипарафениленбензимидазолтере-фталамидные волокна, а два наружных покровных слоя выполнены из резиновой композиции на основе бутилкаучука, содержащей в качестве ускорителя вулканизации - белила цинковые и тиурам «Д», в качестве вулканизующего агента - серу техническую, в качестве регулятора скорости вулканизации - 2-меркаптобензтиазол, в качестве наполнителя - сажу белую и углерод технический, в качестве пластификатора - кислоту стеариновую, хлорпарафин, нетоксол, жидкость ПМС-400 и стеарат цинка, в качестве антипиренов - трехокись сурьмы, хлорпарафин и цианурат меламина, в качестве пигмента - титановые белила, а также в качестве антиадгезива - парафин, при следующем соотношении компонентов на 100 мас.ч. бутилкаучука:
ускоритель вулканизации
3,8-4,2
вулканизующий агент
2,2-2,5
регулятор скорости вулканизации
0,8-1,1
наполнитель
33-34,1
пластификатор
18,8-22,9
антипирены
55,0-59,0
пигмент
9-10
антиадгезив
1,9-2,1,
отличающийся тем, что на поверхность материала с одной или двух сторон его наружного покровного слоя дополнительно нанесен барьерный пленочный материал, состоящий из пяти последовательно расположенных по отношению к поверхности наружного покровного материала слоев, выполненных общей толщиной 18-36 мкм в следующей последовательности: первый слой из полиолефина, второй - из ориентированного сополимера полипропилена, третий - из поливинилового спирта, четвертый - из ориентированного сополимера полипропилена и пятый - из полиолефина, причем соотношение толщин слоев барьерного слоя выбрано равным (0,18-0,22):(0,23-0.27):0,1:(0,23-0,27):(0,18-0,22), или выполненных общей толщиной 35-70 мкм в следующей последовательности: первый слой из смеси металлоценового полиэтилена низкой плотности с 30 мас.% линейного полиэтилена средней плотности, второй - из смеси линейного полиэтилена низкой плотности с 30 мас.% полиэтилена высокой плотности, третий - из смеси сополимера этилена с 60 мас.% винилового спирта, четвертый - из смеси линейного полиэтилена низкой плотности с 30 мас.% полиэтилена высокой плотности и пятый - из смеси металлоценового полиэтилена низкой плотности с 40 мас.% линейного полиэтилена низкой плотности, причем соотношение толщин слоев барьерного слоя выбрано равным (0,18-0,22):(0,23-0.27):0,1:(0,23-0,27):(0,18-0,22), при этом с двух сторон третьего слоя каждого барьерного пленочного материала размещены адгезионные слои, выполненные из сополимера этилена с виниловым спиртом и малеиновым ангидридом, или из сополимера этилена с винилацетатом и малеиновым ангидридом или из этилена с малеиновым ангидридом.
2. Композиционный слоистый резинотканевый защитный материал по п.1, отличающийся тем, что в качестве полиолефина барьерного пленочного материала содержит ориентированный полипропилен.
3. Композиционный слоистый резинотканевый защитный материал по п.1, отличающийся тем, что в ткани его среднего армирующего слоя содержание высокопрочного полиэфирного волокна в их смеси с полиарамидным волокном выбрано от 20 до 80 мас.%.
4. Композиционный слоистый резинотканевый защитный материал по п.1, отличающийся тем, что ткань его среднего армирующего слоя выполнена полотняным, саржевым, сатиновым или атласным переплетением с одинаковыми показателями нитей по основе и по утку и с получением одинаковых значений плотности на ткани по основе и по утку.
5. Композиционный слоистый резинотканевый защитный материал по п.1, отличающийся тем, что резиновая композиция двух наружных покровных слоев содержит в качестве ускорителя вулканизации белила цинковые в количестве 1,9-2,1 мас.ч. и тиурам «Д» в количестве 1,9-2,1 мас.ч.
6. Композиционный слоистый резинотканевый защитный материал по п.1, отличающийся тем, что резиновая композиция двух наружных покровных слоев содержит в качестве наполнителя сажу белую в количестве 32,01-34 мас.ч. и углерод технический в количестве 0,09-0,1 мас.ч.
7. Композиционный слоистый резинотканевый защитный материал по п.1, отличающийся тем, что резиновая композиция двух наружных покровных слоев содержит в качестве пластификатора кислоту стеариновую в количестве 1,8-2,1 мас.ч., хлорпарафин в количестве 7-7,5 мас.ч., нетоксол в количестве 4-6 мас.ч., жидкость ПМС-400 в количестве 4,2-5,2 мас.ч. и стеарат цинка в количестве 1,8-2,1 мас.ч.
8. Композиционный слоистый резинотканевый защитный материал по п.1, отличающийся тем, что резиновая композиция двух наружных покровных слоев содержит в качестве антипиренов трехокись сурьмы в количестве 4-6 мас.ч., хлорпарафин в количестве 7-7,5 мас.ч. и цианурат меламина в количестве 44-45,5 мас.ч.
9. Композиционный слоистый резинотканевый защитный материал по п.1, отличающийся тем, что выполненные из сополимера этилена адгезионные слои барьерного пленочного материала содержат 7-10 мол.% винилового спирта и 12-30 мол.%. малеинового ангидрида.
10. Композиционный слоистый резинотканевый защитный материал по п.1, отличающийся тем, что выполненные из сополимера этилена адгезионные слои барьерного пленочного материала содержат 18-30 мол.% винилацетата и 7-10 мол.% малеинового ангидрида.
11. Композиционный слоистый резинотканевый защитный материал по п.1, отличающийся тем, что выполненные из сополимера этилена адгезионные слои барьерного пленочного материала содержат 7-10 мол.% малеинового ангидрида.